АЛЮМИНИЕВО-АЛМАЗНЫЙ КОМПОЗИЦИОННЫЙ МАТЕРИАЛ И СПОСОБ ЕГО ПОЛУЧЕНИЯ

1. Алюминиево-алмазный композиционный материал в форме
пластины, включающей зерна алмаза и металл, содержащей алюминий в качестве основного компонента, при этом
- упомянутый алюминиево-алмазный композиционный материал состоит из участка композита и поверхностных слоев, нанесенных на обе поверхности упомянутого участка композита,
- упомянутые поверхностные слои состоят из материала, включающего металл, основным компонентом которого является алюминий,
- упомянутые зерна алмаза содержатся в количестве, составляющем от 40% до 70% об. от всего алюминиево-алмазного композиционного материала.
2. Алюминиево-алмазный композиционный материал по п.1, в котором упомянутый поверхностный слой состоит из алюминиево-керамического композиционного материала.
3. Алюминиево-алмазный композиционный материал по п.1 или 2, в котором упомянутый поверхностный слой содержит металл, основным компонентом которого является алюминий, в количестве, составляющем, по меньшей мере, 80% об.
4. Алюминиево-алмазный композиционный материал поп.3, в котором толщина упомянутого поверхностного слоя составляет, по меньшей мере, 0,03 мм, максимум - 0,3 мм.
5. Алюминиево-алмазный композиционный материал по п.4, в котором шероховатость поверхности (Ra) упомянутого поверхностного слоя составляет максимум 1 µм.
6. Алюминиево-алмазный композиционный материал по п.5, в котором толщина упомянутого алюминиево-алмазного композиционного материала в форме пластины составляет от 0,4 до 6 мм.
7. Алюминиево-алмазный композиционный материал по п.6, в котором упомянутый алюминиево-алмазный композиционный материал имеет теплопроводность, равную, по меньшей мере, 400 Вт/мК при температуре 25°С, и коэффициент теплового расширения от 5 до 10×10-6/К в том случае, если температура упомянутого алюминиево-алмазного композиционного материала колеблется от 25°С до 150°С.
8. Алюминиево-алмазный композиционный материал по п.7, в котором на упомянутый поверхностный слой нанесен плакирующий Ni слой или плакирующий Ni и плакирующий Au слой до толщины, составляющей от 0,5 до 10 µм.
9. Алюминиево-алмазный композиционный материал по п.8, в котором алюминиево-алмазный композиционный материал получен методом штамповки жидкого металла.
10. Алюминиево-алмазный композиционный материал по п.9, в котором упомянутый алюминиево-алмазный композиционный материал в форме пластины имеет участок отверстий, при этом упомянутый алюминиево-алмазный композиционный материал в форме пластины имеет такую структуру, при которой упомянутый участок композита открыт на участке боковой поверхности и упомянутом участке отверстий.
11. Способ получения алюминиево-алмазного композиционного материала, включающий:
- этап загрузки алмазных зерен в форму, состоящую из пористого материала, в структуру между отделяющими форму пластинами, покрытыми разделяющим форму веществом, образуя структуру, состоящую из упомянутой формы, упомянутых отделяющих форму пластин и упомянутых загруженных алмазных зерен;
- этап нагревания упомянутой структуры до температуры от 600°С до 750°С; и
- этап получения алюминиево-алмазного композиционного материала, обе поверхности которого покрыты поверхностным слоем, основным компонентом которого является алюминий, посредством импрегнирования загруженных алмазных зерен алюминиевым сплавом, нагретым, по меньшей мере, до температуры плавления алюминиевого сплава под давлением, составляющим, по меньшей мере, 20 МПа.
12. Способ получения алюминиево-алмазного композиционного материала по п.11, дополнительно включающий, после упомянутого этапа получения алюминиево-алмазного композиционного материала в форме пластины, стадию водоструйного резания или резания с использованием электрического разряда для формирования участка боковых поверхностей и участка отверстий в упомянутом алюминиево-алмазном композиционном материале в форме пластины.